(57)【要約】【課題】  手術時に臓器間の隔離および、切除しない臓器の保護が容易であると共に、組織への固着が極めて少なく、かつ造影効果が得られる手術用圧排部材を提供することにある。【解決手段】  少なくともセルロース系スポンジを含み、そのセルロース系スポンジと熱融着樹脂による接合構造を有し、さらにＸ線造影部材を具備する手術用圧排部材で、前記の熱融着樹脂は、Ｘ線造影部材としてのＸ線造影剤である硫酸バリウムを１０重量％〜９０重量％の範囲内で含有している。【選択図】  図１
2009089900.tif 000002
【特許請求の範囲】
【請求項１】
少なくともセルロース系スポンジを含み、該セルロース系スポンジと熱融着樹脂による接合構造を有し、さらにＸ線造影部材を具備することを特徴とする手術用圧排部材。
【請求項２】
熱融着樹脂が、Ｘ線造影部材としてのＸ線造影剤を含んでいる請求項１記載の手術用圧排部材。
【請求項３】
熱融着樹脂が、Ｘ線造影剤として硫酸バリウムを１０重量％〜３００重量％の範囲内で含有している請求項２記載の手術用圧排部材。
【請求項４】
熱融着樹脂が、オレフィン系樹脂である請求項１〜３のいずれかに記載の手術用圧排部材。
【請求項５】
セルロース系スポンジと独立気泡発泡体とが熱融着樹脂により接合された接合構造を有している請求項１〜４のいずれかに記載の手術用圧排部材。
【発明の詳細な説明】
【技術分野】
【０００１】
本発明は、腹部手術等の外科手術の際に、手術をしない他の臓器を抑えこみ、広いスペースを確保することで手術操作を行いやすくするために好適に用いられる手術用圧排部材に関するものである。
【背景技術】
【０００２】
腹部や骨盤内での外科手術の際には、一般に、体内組織の保護や隔離を目的として、また、血液あるいは体液等を吸収し、術野をクリアに保つことを目的として、ガーゼ、不織布およびスポンジ等の物品が圧排のために用いられている（非特許文献１参照。）。これらの物品は、手術終了時に体内から取り除かれる。しかしながら、手術中に血液等を吸収し、目視では体内組織との区別が困難となってしまうため、体内に残留されてしまう恐れがある。
【０００３】
そのため、圧排部材として、スポンジをＸ線造影糸入りのガーゼで包んだものや、Ｘ線造影糸を内包したスポンジをさらにガーゼで包んだものを用い、手術終了時に手術部位をＸ線撮影することにより、体内残留の有無を確認するという方法が採られている（非特許文献２参照。）。
【０００４】
しかしながら、ガーゼ品では、ガーゼが綿製の紡績糸の織物であることからリントが発生し体内に綿糸が脱落する危険性があり、また保護空間を確保するためにガーゼを積層して使用することも多いが、その場合ガーゼ積層では硬くなりすぎて臓器を痛める危険性が懸念されていた。
【０００５】
また別に、ウレタンスポンジ品についても、円柱状物の中央部に穴をあけ、その穴部にＸ線造影糸入りのガーゼを結んだウレタンスポンジが、安価で適度な嵩高性とクッション性があることから広く利用されていたが、素材自体の安全性が懸念されることから敬遠され、使用されなくなった。更に、ポリビニルアルコール（PVA）スポンジ品においては、製造時にホルマリンによる架橋工程があり、残留ホルマリンの懸念、また、乾燥状態では非常に硬く、生理食塩水に浸漬してもスポンジ内部に浸透するまでに非常に時間がかかることなどの問題から、あまり使用されていない状況にある。
【非特許文献１】秋山洋「手術基本手技」、医学書院、１９７５年、ｐ．１４−１９
【非特許文献２】「腹部臓器手術用補助材  アシストガーゼＸカタログ」、株式会社長谷川綿行
【発明の開示】
【発明が解決しようとする課題】
【０００６】
そこで本発明の目的は、手術時に臓器間の隔離および、切除しない臓器の保護が容易であると共に、組織への固着が極めて少なく、かつ造影効果が得られる手術用圧排部材を提供することにある。
【課題を解決するための手段】
【０００７】
本発明の手術用圧排部材は、少なくともセルロース系スポンジを含み、該セルロース系スポンジと熱融着樹脂による接合構造を有し、さらにＸ線造影部材を具備することを特徴とするものである。
【０００８】
本発明の手術用圧排部材の好ましい態様によれば、前記のＸ線造影部材は前記の接合構造部分に配されている。
【０００９】
本発明の手術用圧排部材の好ましい態様によれば、前記の熱融着樹脂は、Ｘ線造影部材としてのＸ線造影剤を含んでおり、そして、熱融着樹脂は、Ｘ線造影剤として硫酸バリウムを１０重量％〜３００重量％の範囲内で含有している。
【００１０】
本発明の手術用圧排部材の好ましい態様によれば、前記の熱融着樹脂は、オレフィン系樹脂である。
【００１１】
また、本発明の手術用圧排部材の好ましい態様によれば、前記のセルロース系スポンジと独立気泡発泡体とが熱融着樹脂により接合された接合構造を有している。
【発明の効果】
【００１２】
請求項１に係る発明の手術用圧排部材によると、少なくともセルロース系スポンジを含み熱融着樹脂による接合構造を有しているので、優れた吸液性を実現すると同時に接着剤成分の溶出や溶剤の揮発等の恐れがなく安全性の高く、さらにＸ線造影部材を具備しているので未回収の手術用圧排部材の確認を容易に行うことができるため、体内残留等のリスクを軽減することができる。
【００１３】
請求項２に係る発明の手術用圧排部材によると、セルロース系スポンジを接合する熱融着樹脂がＸ線造影部材としてのＸ線造影剤を含んでいるので、造影部を二次元とすることができるために高い造影効果を得ることができると共に、手術時に任意形状にしても造影効果が低減しにくい。また、Ｘ線造影部材の脱落も防止することができる。
【００１４】
請求項３に係る発明の手術用圧排部材によると、熱融着樹脂に含有されるＸ線造影剤として硫酸バリウムを１０重量％〜３００重量％の範囲内で含有しているので、熱融着樹脂の接合効果と造影効果との両立が可能となる。
【００１５】
請求項４に係る発明の手術用圧排部材によると、熱融着樹脂をオレフィン系樹脂とすることにより、セルロース系スポンジの柔軟性を損なうことなく、強固に接合することができる。
【００１６】
請求項５に係る発明の手術用圧排部材によると、セルロース系スポンジと独立気泡発泡体とが熱融着樹脂により接合されているので、体液や血液を必要以上に吸収しない手術用圧排部材を得ることができ、かつ、独立気泡発泡体は、体液・血液等を吸収しにくい特性を有することから、術中および術後の回収時の視認性を向上させることもできる。
【発明を実施するための最良の形態】
【００１７】
以下、本発明の手術用圧排部材を図面に基づいて具体的に説明する。
【００１８】
図１は、本発明にかかる手術用圧排部材の構成を例示説明するための概略斜視図である。
【００１９】
図１において、手術用圧排部材１は、体液や血液等を吸収する吸収性部材であるセルロース系スポンジ２、２’が熱融着樹脂３によって接合された接合構造を有しており、熱融着樹脂３には、Ｘ線造影部材としてのＸ線造影剤（図示せず）が含まれている。
【００２０】
接合構造は、図１のように、熱融着樹脂３を介してシート状のセルロース系スポンジ同士を接合した構造であってもよいし、セルロース系スポンジを３層以上接合した構造であってもよく、さらにセルロース系スポンジとセルロース系スポンジ以外の他の素材とを接合した構造であってもよい。
【００２１】
上記の熱融着樹脂３を介してセルローススポンジ同士を接合したものは、圧排部材の熱接着樹脂３にＸ線造影剤が含まれているため、後でＸ線造影糸を織り込んだガーゼで覆ったり、圧排部材に穴をあけて該ガーゼを通してＸ線造影効果を持たせるなどの手間が省けると共に、腹腔鏡手術等において鉗子等の小スペースから体内に機材を投入する際に容易に使用できることから好ましい態様である。
【００２２】
また、上記のセルロース系スポンジを３層以上接合した構造のものは、体格の大きい患者の開腹術手術時などにおいて隔離面積が必要な場合に、大型サイズでかつあらかじめ造影効果を有することができ好ましい態様である。
【００２３】
また、上記のセルロース系スポンジにセルロース系スポンジ以外の他の素材とを接合した構造のもの、例えば、開腹術手術時で体液吸収を抑制しなければならないデリケートな手術の際に体液を吸収しない層を配置することにより吸収を抑制すると共に、あらかじめ造影効果を有することから好ましい態様である。
【００２４】
セルロース系スポンジ２は、手術用圧排部材１の少なくとも片面に配置され、好ましくは図１のように手術用圧排部材１の両表面にセルロース系スポンジ２、２’が配置され、Ｘ線造影部材としてのＸ線造影剤が配合された熱融着樹脂で接合される。このような構成にすることにより、２次元での造影効果を期待することができる。
【００２５】
本発明において用いられるセルロース系スポンジは、従来からの製造プロセスで製造されるセルローススポンジをそのまま用いて構わない。また、セルローススポンジには、補強繊維として綿（コットン）、亜麻、ラミー、パルプを単独またはそれらを組合せて含むことも好ましく、これら補強繊維を含むことによりスポンジとしての強度が増し、リントを抑制することができる。
【００２６】
市販のセルロース系スポンジとしては、東レセルローススポンジ（東レファインケミカル（株）製、商品名）等を使用することができる。
【００２７】
このセルローススポンジ原反は、概ね１００ｍｍ×１７０ｍｍ×６００ｍｍ程度の断面が長方形、６角形および楕円形等の食パン状（ブロック状）の形状のものであり、これらをカットしたりあるいは打ち抜いたりして、本発明の手術用圧排部材で用いられるセルロース系スポンジの大きさに形成することができる。
【００２８】
セルロース系スポンジは、セルロース自体が吸水性を備えているので、吸水性能を付与する特別な後加工等を行う必要がなく、後加工工程が増えることや後加工に用いる薬剤の安全性についてのリスク管理に伴うコスト増加を抑えることが可能となる。また、セルロース系スポンジは、リントの発生が少なく、手術時の取扱性に優れており、さらに切開部組織への固着が極めて少ないという特性を有するため手術終了時の回収も容易である。
【００２９】
セルロース系スポンジは、生理食塩水などを含浸した状態での厚さが１０〜１５０ｍｍの範囲内にあることが好ましい。
【００３０】
本発明の手術用圧排部材は、手術をしない他の臓器を抑えこみ広いスペースを確保するため、術部に合わせた任意の大きさのものとすることができるが、必要な吸液量に合わせてセルロース系スポンジの使用量（厚さ）を調整し、後述のように体液・血液等を吸収しにくい特性を有する独立気泡発泡体を残部に使用することも好適な態様である。
【００３１】
セルロース系スポンジの接合には、接着剤成分の溶出や溶剤の揮発等の恐れがなく、薬液に対する安定性もあり、高い安全性が得られるという点から、熱融着樹脂３が用いられる。熱融着樹脂は、熱接着が可能であるので、製造プロセスを簡略化し接着強度を向上させることができる。
【００３２】
熱融着樹脂の融点は、８０℃以上であることが好ましい。手術用圧排部材を、使用前にオートクレーブ等で加熱殺菌処理を行う場合には、融点の高い樹脂を使用することが好ましい。加熱殺菌処理の必要がない用途においては、使用時の温度自体は常温に近いため汎用の熱融着樹脂であればよいが、融点の高い熱融着樹脂を採用することで手術用圧排部材の使用範囲の制約が少なくなる。また、熱融着樹脂の融点は、セルロース系スポンジシートの黄変（炭化）を考慮すると１６０℃以下であることが好ましく、より好ましくは１５０℃以下である。
【００３３】
また、熱融着樹脂の耐薬品性が高ければ、消毒薬液等による前処理も可能となるため好ましい態様である。オレフィン系樹脂は、生物学的な安全性があり、アルカリ、酸およびその他の薬剤に対する耐性があるため、熱融着樹脂として好ましく用いられる。また、熱融着樹脂は、耐薬品性および柔軟性の点からもオレフィン系樹脂であることが好ましい。オレフィン系樹脂を用いると、セルロース系スポンジとの接着性に優れ、かつ柔軟性にも優れるため、良好な接合強度が得られる。また、樹脂の軟化温度を選択することで、体内に入れる際にドライヤー等で加熱し任意に変形させた上で冷却固定することにより、形状固定も可能となる。また、オレフィン系樹脂は、撥水性があるので、表面が血液等で汚染され難く、例えばオレフィン系樹脂を体内組織や血液との識別が容易な色に着色しておくと、手術中や、手術終了時の手術用圧排部材の回収を目視によっても容易に行うことが可能となる。
【００３４】
オレフィン系樹脂としては、ポリプロピレンやポリエチレン等を用いることができる。熱融着樹脂には、必要に応じて粒子や耐電防止剤等の添加物を含有させても良く、他の成分が共重合されていても良い。
【００３５】
熱融着樹脂３として体内組織や血液との識別が容易な色に着色されたものを用いると、セルロース系スポンジが血液等を吸収した場合でも、手術時の視認が容易となり、回収も容易に行うことができる。
【００３６】
本発明にかかる手術用圧排部材は、Ｘ線造影部材を具備するものである。Ｘ線造影部材としては、例えば、硫酸バリウムを樹脂と混練して糸状に紡糸したＸ線造影糸を用いたり、Ｘ線造影剤をセルロース系スポンジや熱融着樹脂に塗布して配設したり、あるいは熱融着樹脂やセルロース系スポンジに含有させることができる。
【００３７】
図２は、本発明にかかる手術用圧排部材の他の実施態様を例示説明するための概略斜視図である。Ｘ線造影糸を用いる場合は、手術用圧排部材の表面に貼付してもよいが、図２に示すように、セルロース系スポンジ２の熱融着樹脂３による接合部分にＸ線造影糸４を挟みこむ形にすると、Ｘ線造影糸の切断や脱落等が起こりにくく、好ましい態様である。Ｘ線造影糸４は、セルロース系スポンジ２の熱融着樹脂３による接合部分に複数本配してもよく、交差して配してもよい。図２においては、Ｘ線造影糸４はセルロース系スポンジ２の熱融着樹脂３による接合部分に挟み込まれているが、Ｘ線造影糸４をセルロース系スポンジ２’の熱融着樹脂３による接合部分に挟み込んでもよい。
【００３８】
セルロース系スポンジの熱融着樹脂との接合部には、上記のようにＸ線造影糸を配することができる。ガーゼ等にＸ線造影糸を織り込んだり圧着させたりする場合と異なり、本発明の上記構成ではＸ線造影糸がセルロース系スポンジの間に挟まれているので、Ｘ線造影糸自体の強度不足や抜け落ちは問題とならない。Ｘ線造影糸を単独で用いる場合には、強度がないと切断や脱落の恐れがあるが、強度を保とうとするとＸ線造影糸に含有される造影剤の濃度を高くすることができず、Ｘ線撮影時に確認が難しくなっていた。Ｘ線造影糸を太くすることにより確認を容易にするという手段もあるが、その場合はＸ線造影糸の剛性が大きくなり、柔軟性が低減するという問題が生じ得る。これに対し、本発明の構成では、Ｘ線造影糸をセルロース系スポンジの接合部に挟み込んだり、熱融着樹脂層に併せて配置したりすることができるので、Ｘ線造影糸自体の強度は重要ではない。
【００３９】
図３は、Ｘ線造影糸の配置に特徴がある、本発明にかかる手術用圧排部材の他の一例を示す概略斜視図である。
【００４０】
図３において、手術用圧排部材１は、図１と同様に体液や血液等を吸収する吸収性部材であるセルロース系スポンジ２、２’が熱融着樹脂３によって接合された接合構造を有している。このとき、図3に示すように、Ｘ線造影糸４を、その手術用圧排部材１を固有に識別することができるように螺旋図形を描くように配したり、二次元での認識が可能となるように配したりすることも可能である。
【００４１】
Ｘ線造影糸としては、例えば、アコーディス  スペシャリティ  ファイバーズ社（Ａｃｏｒｄｉｓ  Ｓｐｅｃｉａｌｉｔｙ  Ｆｉｂｒｅｓ  Ｌｔｄ）製の「マイクロペイク（Ｍｉｃｒｏｐａｋｅ）」（商品名）等を用いることができる。
【００４２】
一方、図１で示したように、セルロース系スポンジを接合する熱融着樹脂３中にＸ線造影剤を含ませると、熱融着樹脂３自体に造影効果をもたせることができる。熱融着樹脂３に造影効果を持たせることにより、手術用圧排部材の全体を二次元で造影させることができる。Ｘ線造影糸を数本だけ具備した構成のものでは、骨格部分に隠れたり、また、Ｘ線照射の方向によってはＸ線撮影による確認が難しくなる場合もあるが、熱融着樹脂３にＸ線造影剤を含ませ熱融着樹脂全体が造影される構成にするとＸ線撮影による確認が容易であり、好適に使用することができ、また、Ｘ線造影部材の脱落も防止することができる。
【００４３】
熱融着樹脂３に配合されるＸ線造影剤としては、硫酸バリウムを熱融着樹脂に対して１０重量％〜３００重量％の範囲内で含有させることが好ましく、さらに好ましい含有量は５０重量％〜２５０重量％である。硫酸バリウムの含有量が１０重量％未満であると十分な造影効果が得られず、３００重量％を超えると熱融着樹脂の接合効果を阻害してしまう傾向がある。
【００４４】
図４は、本発明にかかる手術用圧排部材の他の実施態様を例示説明するための概略斜視図である。
【００４５】
本発明においては、セルロース系スポンジと別途容易された独立気泡発泡体とが熱融着樹脂により接合されている構造とすることも好ましい態様である。図4に示される手術用圧排部材１において、セルロース系スポンジ２、２’の中間層に独立気泡発泡体５を挟み込むような構造にすると共に、セルロース系スポンジ２、２’と独立気泡発泡体５の間に熱融着樹脂３、３を配置してそれぞれ接合し、接合構造が形成されている。Ｘ線造影剤（図示せず）は、熱融着樹脂３、３に配合含有されているか、あるいは熱融着樹脂３、３に塗布または含浸されている。
【００４６】
独立気泡発泡体５には、体液や血液等が吸収されないために識別がしやすく、手術中および手術終了時の手術用圧排部材の回収を目視によっても容易に行うことが可能となる。
【００４７】
また、吸収性部材であるセルロース系スポンジ２、２’を手術用圧排部材１の表裏両面に配置し、体液や血液等の吸収性能を高めている。
【００４８】
また、本発明の手術用圧排部材は、滅菌処理し必要に応じ、さらにその表面をカーゼ等の布帛で被覆することができる。
【００４９】
本発明の手術用圧排部材においては、二次元での認識を可能とする目的からは、図１や図４のように、Ｘ線造影剤をオレフィン系樹脂等の熱融着樹脂と混練して２次元状に配合することが好ましい。また、図３のようにＸ線造影糸を螺旋状にひろげることにより、二次元での認識を可能とすることも好ましい態様である。
【００５０】
本発明の手術用圧排部材の形状は、四角柱から八角柱のような角柱状のもの、円柱状のもの、蒲鉾型のものも等があり、用途や目的あるいは要求特性等によって使い分けされる。また、その大きさ（サイズ）も、用途や目的あるいは要求特性によって異なるが、例えば、好ましくは５０ｍｍ×７０ｍｍ×１５０ｍｍのものから７０ｍｍ×１００ｍｍ×３００ｍｍの大きさのブロック状のものが挙げられる。また、これらの手術用圧排部材は１／１０程度に圧縮され小型化したものもあり、さらには内視鏡（腹腔鏡）手術等で用いられる１ｃｍφ以下の小型サイズものも挙げられる。
【００５１】
本発明の手術用圧排部材は、腹部手術、骨盤内手術および内視鏡（腹腔鏡）手術等に好適に用いられる。
【実施例】
【００５２】
（実施例１）
セルローススポンジ（東レ・ファインケミカル製  ＣＡ１０７原反）を湿潤状態で、バーチカルカッターにて４０ｍｍ（厚み）×７０ｍｍ（幅）×２８０ｍｍ（長さ）に同サイズのものを２本裁断し、６０℃の温度のオーブン中に２４時間放置し乾燥した。次に、ポリオレフィン製のホットメルト接着剤（TEX YEAR INDUSTRIES INC.製  スプレーメルト  ９７７Ｔ）１００部を溶融し、硫酸バリウム粉末８０部を均一になるように混合し、その後冷却して硫酸バリウム粉末をブレンドしたホットメルト接着剤（熱融着樹脂）を作成した。この硫酸バリウム入りのホットメルト接着剤を、ホットメルトガン（三洋貿易  ＴＲ６０．３）に投入し１８０℃の温度でセルローススポンジの片面に噴霧状に均一なるように２本とも塗布し、２本を貼り合わせし、８０ｍｍ（厚み）×７０ｍｍ（幅）×２８０ｍｍ（長さ）の図１に示す手術用圧排部材を得た。得られた手術用圧排部材を使用状態に合わせ生理食塩水に含浸しレントゲン撮影すると、形状が白色化して撮影されており、造影効果のあることが確認された。
【００５３】
（実施例２）
セルローススポンジ（東レ・ファインケミカル製  ＣＡ１０７原反）を湿潤状態で、バーチカルカッターにて４０ｍｍ（厚み）×７０ｍｍ（幅）×２８０ｍｍ（長さ）に同サイズのものを２本を裁断し、６０℃の温度のオーブン中に２４時間放置し乾燥した。次に、ポリオレフィン製のホットメルト接着剤（TEX YEAR INDUSTRIES INC.製  スプレーメルト  ９７７Ｔ）１００部を溶融し、硫酸バリウム粉末８０部を均一になるよう混合し、その後冷却して硫酸バリウム粉末をブレンドしたホットメルト接着剤（熱融着樹脂）を作成した。上記セルローススポンジの片面に、あらかじめホットメルト接着剤TEX YEAR INDUSTRIES INC.製  スプレーメルト  ９７７Ｔ）をホットメルトガン（三洋貿易  ＴＲ６０．３）に投入し１８０℃の温度で噴霧状に均一になるように２本とも塗布した後に、作成した硫酸バリウム入りのホットメルト接着剤を、１方のセルローススポンジの噴霧状塗布面に１８０℃の温度でスパイラル状に約５０ｍｍ直径の円を描くように塗布し、もう一方の噴霧状に塗布されたセルローススポンジを重ね合わせて、図３に示す圧排部材を得た。
【００５４】
（実施例３）
セルローススポンジ（東レ・ファインケミカル製  ＣＡ１０７原反）を湿潤状態で、バーチカルカッターにて１０ｍｍ（厚み）×７０ｍｍ（幅）×２８０ｍｍ（長さ）に同サイズのものを２本を裁断し、６０℃の温度のオーブン中に２４時間放置し乾燥した。次に、ポリエチレン製の発泡倍率３０倍の独立気泡発泡体（東レ製  ペフ）を６０ｍｍ（厚み）×７０ｍｍ（幅）×２８０ｍｍ（長さ）に裁断した。次に、裁断した上記セルローススポンジおよび独立気泡発泡体の接着面に、実施例１記載の硫酸バリウム入りのポリオレフィン製のホットメルト接着剤を噴霧状に均一塗布し、塗布面同士を貼り合わせて、図４に示す圧排部材を得た。
【図面の簡単な説明】
【００５５】
【図１】図１は、本発明にかかる手術用圧排部材の一例を示す概略斜視図である。
【図２】図２は、本発明にかかる手術用圧排部材の他の実施態様を例示説明するための概略斜視図である。
【図３】図３は、Ｘ線造影糸の配置に特徴がある、本発明にかかる手術用圧排部材の他の実施態様を例示説明するための概略斜視図である。
【図４】図４は、本発明にかかる手術用圧排部材の他の実施態様を例示説明するための概略斜視図である。
【符号の説明】
【００５６】
１：手術用圧排部材
２、２’：セルロース系スポンジ
３：熱融着樹脂
４：Ｘ線造影糸
５：独立気泡発泡体
【図１】
2009089900.tif 000003
【図２】
2009089900.tif 000004
【図３】
2009089900.tif 000005
【図４】
2009089900.tif 000006